FR 2489033 A1 19820226 FR 8106192 A 19810327 2489C33 La présente invention concerne les mélanges de luminophores à base de terres rares utilisant en tant que matière de luminophore un oxyhalogénure de lanthane ou de gadolinium activé par du thulium,afin d'augmenter la vitesse relative et la résolution d'une image de rayons X, par rapport aux luminophores classiques, ainsi que de réduire le problème de "traversée", toujours important,qu'on rencontre à l'heure actuelle avec les luminophores classiques. Le brevet US 3 795 814, délivré récemment, décrit des lumino- phores à oxyhalogénure de lanthane et de gadolinium activé avec du thulium, en tant que matière efficace pour convertir un rayonnement X en lumière visible. Il décrit également divers dispositifs convertis- seurs d'image qui utilisent ces matières luminescentes pour la conver- sion de rayons X en émission bleue. Ce brevet décrit un type particu- lier d'écran intensificateur de rayons X destiné à être utilisé avec un film photographique sensible au rayonnement "bleu-ultraviolet proche" qui est émis par ces luminophores. Le brevet US 4 070 583, délivré plus récemment, décrit un écran intensificateur de rayons X, d'un type différent, qui peut manifester une résolution médiocre et une image floue, sous l'effet de ce qu'on peut appeler un problème de "traversée". Cette structure d'écran pour rayons X utilise un film photographique à double émulsion avec une paire de couches de luminophores qui sont orientées de façon que la lumière émise par chaque couche de luminophores puisse exposer les deux couches d'émulsion. Le problème de traversée résulte du fait que de la lumière traverse entièrement la couche d'émulsion immédiatement adjacente et expose la couche d'émulsion la plus éloignée. Pour la structure d'écrans pour rayons X décrite dans ce brevet, on emploie un film photographique sensible au bleu, en association avec un lumino- phore particulier du type oxyhalogénure de terre rare qui est co- activé par du terbium et du thulium afin de réduire les effets du pro- blème de traversée. L'amélioration est essentiellement attribuable à une plus forte émission ultraviolette de ce luminophore, du fait que l'émission ultraviolette est absorbée davantage que la lumière visible par les particules d'halogénure d'argent dans la couche d'émulsion immédiatement adjacente. On rencontre d'autre part un problème de traversée plus impor- tant lorsqu'on emploie de manière habituelle un film photographique sensible au vert avec les mélanges de luminophores connus La202S:Tb et Gd 202S:Tb, dans ce type de structure d'écran pour rayons X. On a constaté qu'une telle combinaison présentait une résolution infé- rieure et donnait une image photographique floue, du fait que l'émis- sion verte provenant de ces mélanges de luminophores n'est pas absor- bée au même degré que l'émission bleue par la couche de luminophores immédiatement adjacente. Ainsi, alors que le mélange de luminophores connu est sélectionné de façon à présenter une émission lumineuse dans une région spectrale dans laquelle le film photographique sensi- ble au vert présente la meilleure réponse, une telle sélection pro- duit un problème de traversée plus important. Le brevet US 4 130 428 examine la gravité et l'importance de ces problèmes de traversée et de résolution ou de netteté de l'image dans les écrans pour rayons X utilisant un film photographique sensi- ble au vert du type à double émulsion, et il décrit également des moyens destinés à atténuer les deux effets gênants. Ce brevet décrit un écran qui émet de la lumière verte et qui est destiné à être utilisé avec un film particulier comportant une émulsion d'halogénure d'argent, en compagnie de colorants mentionnés, remplissant une fonc- tion de filtrage, qui réduisent la valeur de la traversée de lumière de 59 % à 44 %. Ce brevet compare également ce résultat à une traver- sée de lumière de 51 % qui est censée exister pour des écrans au tungstate de calcium émettant de la lumière bleue, lorsqu'ils sont utilisés avec un film photographique du commerce à base bleue. Les matières de luminophores qui sont sélectionnées pour l'utilisation dans ces écrans pour rayons X perfectionnés sont constituéespar divers oxychlorures et oxysulfures de terres rares, activés par divers éléments du groupe des terres rares parmi lesquels le terbium et le thulium. Un luminophore préféré consiste en un mélange d'oxy- sulfure d'yttrium activé avec du terbium ou du terbium et du dyspro- sium, qui est mélangé avec de l'oxysulfure de gadolinium ou de lanthane ou de lutécium activé avec du terbium ou du dysprosium. Un but important de l'invention est donc d'offrir un mélange de luminophores à base de terres rares ayant de meilleures possibi- lités de résolution que les matières de luminophores utilisées actuellement, pour une structure particulière d'écran pour rayons X employant un film photographique sensible au vert. L'invention a également pour but d'offrir des écrans radiographi- ques perfectionnés employant un film photographique sensible au vert,le perfectionnement résultant de la présence de moyens de filtrage optique associés dans cette structure d'écran. Un autre but important de l'invention est d'offrir un mélange de luminophores à base de terres rares ayant une meilleure possibilité de résolution d'image et un problème de traversée moins important,lors- qu'il est utilisé avec un film photographique sensible au bleu, aussi bien qu'avec un film photographique sensible au vert. L'invention offre un mélange de luminophores perfectionné destiné à être utilisé dans des écrans pour rayons X ayant la structure du type multicouche décrite ci-dessus, qui permet d'obtenir une réduction considérable de la tra- versée de lumière, ainsi qu'une résolution d'image accrue, et qui par- vient à ces résultats avec un film photographique particulièrement sen- sible à de la lumière ayant des longueurs d'onde allant jusqu'à 570 nm. Le fait qu'on puisse parvenir à une telle amélioration avec un film photographique présentant une sensibilité spectrale maximale aussi bien dans la région du bleu que dans la région du vert est surprenant lors- qu'on considère la pratique bien établie jusqu'à présent,qui consiste à adapter la couleur d'émission de la matière de luminophores sélec- tionnée à la sensibilité spectrale du film photographique associé. Plus précisément, on employait généralement un film photographique particu- lièrement sensible à la lumière dans la région du bleu (gamme de lon- gueur d'onde de 320-450 nm) avec des matières de luminophores présen- tant une émission de couleur bleue, tandis qu'on sélectionnait généra- lement un film photographique sensible à la lumière dans la région du vert (gamme de longueur d'onde de 450-570 nm) pour l'utilisation avec des matières de luminophores présentant une émission de couleur verte. Cependant, conformément à l'invention, le mélange de lumino- phores comprend un premier luminophore particulier qui émet avec un bon rendement dans la région spectrale du bleu et du vert, en combi- naison avec un second luminophore particulier qui émet avec un bon rendement dans la région spectrale du proche ultraviolet-bleu, pour obtenir des améliorations comparables aussi bien avec un film photo- graphique sensible au bleu qu'avec un film sensible au vert. Le pre- mier luminophore consiste en cristaux d'oxysulfure de gadolinium activés par du terbium de forme polyédrique, ayant une taille de particule moyenne dans la plage d'environ 6 à environ 20 microns de diamètre. Un niveau d'activateur, constitué par le terbium, correspondant à une proportion molaire d'environ 0,1 % à 5,0 % par rapport au premier luminophore convient pour l'utilisation dans le mélange de luminopho- res, si le film photographique associé est particulièrement sensible à la lumière dans la région du vert, tandis qu'on choisit un niveau d'activateur (terbium) plus faible, correspondant à un pourcentage molaire d'environ 0,1 % à 0,5 % pour l'utilisation avec un film photo- graphique particulièrement sensible à la lumière dans la région du bleu. Le second luminophore entrant dans le mélange de luminophores de l'invention consiste en cristaux en forme de plaquettes d'un lumino- phore du type oxyhalogénure de terres rares activé par du thulium, ayant la formule générale: LnOX:Tm3+ dans laquelle: Ln désigne un ou plusieurs des éléments: La et Gd, X désigne un ou plusieurs des éléments: Cl et Br, et Tm est présent à titre d'ion activateur avec une propor- tion molaire d'environ 0,05 % à environ 1 %. Ces cristaux de luminophores ont une taille de particule moyenne com- prise dans la plage allant d'environ 2 à environ 12 microns. L'amélioration du pouvoir de résolution ou de la netteté de l'image, conformément à l'invention, est attribuable à la forme et à la taille des particules de luminophores dans la combinaison de lumino- phores. Comme on l'expliquera de façon plus complète en relation avec les modes de réalisation préférés décrits ci-après, le mélange parti- culier de luminophores qui est employé dans l'invention produit un chemin de lumière effectif plus court à travers les couches de lumino- phores individuelles, par rapport à ce qui se produit avec les matières de luminophores qui sont utilisées à l'heure actuelle. Par exemple, une couche de luminophore classique émettant dans le bleu, constituée par 30. du LaObr:Tm, actuellement utilisée avec un film photographique sensi- ble à la couleur bleue, produit une diffusion de lumière notable, ce qui entraîne un flou de l'image, par le fait que les cristaux de lumi- nophores en forme de plaquettes sont alignés parallèlement à l'axe principal du film. L'indice de réfraction relativement élevé (environ 2,0) de ce luminophore contribue à la diffusion de la lumière dans la direction du film, ce qui fait que le fimnreçoit moins de lumière à partir des particules de luminophore éloignées, ceci ayant pour effet 2489 3 33 d'augmenter le bruit quantique qui se manifeste par un aspect tacheté. Il existe un problème de bruit quantique encore plus important pour les mélanges de luminophores comprenant de l'oxysulfure de gado- linium et de lanthane activés par du terbium qui sont employés à l'heure actuelle avec un film photographique sensible à la couleur verte, en dépit d'un indice de réfraction inférieur (environ 1,7)et de la forme cristalline polyédrique des particules de luminophores. Les particules de luminophores de LaOX:Tm en forme de plaquettes qui sont ue lasé dans le mélange de luminophores de l'invention sont orien us aléatoire dans les couches de luminophores, à cause de la présence physique des particules du luminophore Gd2o2S:Tb, de forme polyédrique et de taille générale supérieure. Une fraction plus élevée de ces particules de luminophores en forme de plaquettes sont ainsi alignées dans une direction dirigée vers l'axe du film,ce qui "canalise" la lumière dans cette direction et donne un chemin plus court pour la lumière. De plus, l'indice de réfraction inférieur des particules du luminophore Gd202S:Tb, polyédriques et adjacentes, facilite le passage de la lumière dans cette matière, ce qui réduit encore davantage la longueur du chemin de la lumière vers la pellicule photographique. Les matières individuelles constituant les lumino- phores sont ainsi utilisées plus efficacement, si bien qu'une plus faible partie de la lumière est diffusée à partir des particules de luminophores situées le plus loin du film photographique. On peut noter qu'en procédant de cette manière, les propriétés optiques et physiques, parmi lesquelles la taille et la forme des particules de luminophores, du mélange de luminophores de l'invention contribuent à l'obtention de l'amélioration désirée. L'autre amélioration qui consiste dans une diminution considé- rable du problème de traversée dans le cas du mélange de luminophores de l'invention, est également attribuable à l'action conjointe des constituants particuliers qui sont employés en tant que luminophores. Comme indiqué ci-dessus, les matières de luminophores classiques émettant dans le vert qui sont employées à l'heure actuelle avec un film photographique sensible à la couleur verte souffrent d'un pro- blème considérable de traversée de la lumière. L'utilisation du mélange de luminophores de l'invention-avec un film photographique sensible à la couleur verte permet de réduire la traversée de lumière d'une valeur atteignant 50 %, ou même plus, à cause de la contribution négligeable à l'émission de couleur verte qu'apporte le luminophore LaOX:Tm qui est l'un des constituants du mélange. De façon surprenante, l'équivalence générale en ce qui concerne la rapidité du film pour le mélange de luminophores de l'invention et pour le luminophore LaOBr:Tm lorsqu'il est utilisé avec un film photographique sensible à la couleur bleue, produit également une traversée de lumière considérablement inférieure à celle qui a été indiquée ci-dessus pour les systèmes clas- siques utilisant la couleur bleue. Le fait que des rapidités de film comparables ou supérieures aux rapidités de film qui sont obtenues avec les matières de luminophores classiques utilisées actuellement avec un film photographique sensible à la couleur bleue et un film sensible à la couleur verte, soient également possibles avec le mélange de lumi- nophores de l'invention, représente encore un autre avantage inattendu, lorsqu'on considère qu'il est normalement plus difficile d'adapter la sensibilité spectrale d'un film photographique dans le cas o inter- viennent des luminophores dont les émissions correspondent à des cou- leurs différentes. Un mélange de luminophores de terres rares correspondant à l'in- vention et particulièrement préféré utilise approximativement 20-80 parties en poids du luminophore à l'oxysulfure de gadolinium activé par du terbium, défini ci-dessus, avec approximativement 20-80 parties en poids du lunitnophore à 1' o3ghalogénure de terre rare activé par du thulium défini ci-dessus. Une proportion en poids approximativement égale de ces constituants dans le mélange de luminophores est préfé- rable dans le cas de l'utilisation avec un film photographique qui est particulièrement sensible à la lumière située dans la région du vert Pour l'utilisation avec un film photographique qui est particulière- ment sensible à la lumière située dans la région du bleu, il est pré- férable que le mélange de luminophores associé contienne une propor- tion en poids du luminophore activé par du terbium inférieure à la proportion en poids de l'autre luminopliore. Un facteur important des améliorations constatées, indiquées ci-dessus, réside dans la taille de particules relativement inférieure du luminophore LaOBr:Tm. Ce luminophore est constitué par des cristaux bien formés, en forme de plaquettes, ayant une taille et une uniformité qui évitentiadiffusion optique produisant une image floue lorsque les particules de luminophoressont plus petites qu'une certaine taille ou lorsque les particules de luminophores ont une forme irrégulière. La plage de taille de luminophores qui convient le mieux pour un écran radiographique d'une épaisseur de 0,2 mm correspondant à une taille de particules supérieure ou égale à environ 2 microns et inférieure ou égale à environ 12 microns. Dans la structure particulière d'écran pour rayons X qui cor- respond à l'invention, on emploie les mélanges de luminophores précé- dents dans les deux couches de luminophores qui sont placées de part et d'autre d'un film photographique à double émulsion, pour former une configuration multicouche. Le mode de réalisation préféré de cette structure d'écran pour rayons X de type multicouche utilise en outre un colorant d'absorption du rayonnement ultraviolet dans la couche de support par ailleurs transparente du film photographique, de façon à réduire, en association avec la matière de luminophores de l'inven- tion, la proportion du rayonnement émis qui peut manifester le phéno- mène de traversée pour atteindre la couche d'émulsion la plus éloignée. La traversée provoque un agrandissement des images et rend ces der- nières floues, du fait du défaut d'alignement ou de coîncidence entre l'image qui est formée sur la couche d'émulsion immédiatement adja- cente lorsqu'elle est exposée, et l'image résultant de la traversée qui est formée sur la couche d'émulsion la plus éloignée. La descrip- tion détaillée qui suit permettra de mieux comprendre ce problème de traversée et l'amélioration apportée par l'invention. La suite de la description se réfère aux dessins annexés qui représentent respectivement: Figure 1: une coupe d'une structure perfectionnée d'écran pour rayons X, du type multicouche, qui comprend les matières de lumino- phores de l'invention en association avec un système de colorants, dans le but d'absorber la lumière ultraviolette qui manifeste habi- tuellement le phénomène de traversée depuis la couche d'émulsion d'halogénure d'argent qui est exposée jusqu'à l'autre couche d'émul- sion; et Figure 2: une coupe plus détaillée montrant le chemin de la lumière dans une couche de luminophoresindividuelle réalisée confor- mément à l'invention. En considerant la figure 1, on voit une coupe d'une structure d'écran pour rayons X, du type multicouche, comportant un film photo- graphique à double émulsion 9 qui comprend une base en polyester 10, optiquement transparente, contenant un système de colorants qui est destiné à absorber l'émission ultraviolette et visible qui passe habituellement de la couche d'émulsion d'halogénure d'argent lia vers l'autre couche d'émulsion 11b, et inversement. Comme indiqué précé- demment, cette traversée de l'émission entraîne un agrandissement des images et un effet de flou du fait du défaut d'alignement ou de coïncidence entre l'image qui est formée sur la couche d'émulsion particulière qui est exposée et celle qui est formée sur la couche d'émulsion éloignée qui reçoit le rayonnement ayant traversé l'autre couche. Ceci est représenté par les rayons de traversée passant de la couche d'émulsion lia à la couche llb dans le mode de réalisation qui est représenté. Comme on le voit, il existe sur la couche d'émulsion 11b une image agrandie qui se manifeste sous la forme d'un effet de flou une fois que le film est développé. Conformément à l'invention, on minimise ce problème de traversée pour des modes de réalisation utilisant un film photographique sensible au vert, en réduisant le niveau de l'émission verte du mélange de luminophores, du fait que le constituant de ce mélange qui consiste en oxyhalogénure de lanthane et/ou de gadolinium activé par le thulium, émet essentiellement dans la région du spectre qui correspond à l'ultraviolet et au bleu. De ce fait, le problème de traversée est amélioré dans ces modes de réa- lisation utilisant un film sensible au vert, au prix d'un certain sacrifice de l'émission verte, bien que l'émission bleue à rendement élevé de ce luminophore activé par le thullium, produise une exposi- tion de la couche d'émulsion immédiatement adjacente et sensible au vert avec une vitesse linéaire supérieure à celle qu'on obtient avec le luminophore à base de terresraresactivé par le terbium, qui est un autre constituant du mélange de luminophores de l'invention. A titre de colorant absorbant l'ultraviolet et présentant l'action conjointe désirée avec le mélange de luminophores de l'invention,on peut citer le Cyasorb (2-hydroxy-4-méthoxybenzophénone) qui est fourni par la firme American Cyanamid Company, mais on pense qu'on pourrait également utiliser la 1,3,5-triazine. Comme le montre également la figure 1, la structure d'écran pour rayons X qui est préférée comprend en outre un contrefort 2489C 33 flexible qui supporte deux couches réfléchissantes 6 placées contre les surfaces principales les plus extérieures des deux couches de luminophores 7. Dans cette structure préférée, l'emplacement de ces couches de réflexion pourrait aggraver le problème de traversée,du fait que les rayons de traversée qui partent d'une couche d'émulsion et traversent la couche de support transparente 10 du film photogra- phique à double émulsion 9 pourraient également être réfléchis vers la couche d'émulsion exposée, en augmentant ainsi le flou de l'image. Dans le mode de réalisation préféré de l'écran pour rayons X, on uti- lise des couches transparentes supplémentaires 8 pour résister à l'abrasion mécanique du film photographique et/ou des couches de luminophores pendant qu'il se produit un mouvement relatif entre elles lorsqu'un film exposé est enlevé pour être développé et qu'un nouveau film est introduit pour une nouvelle utilisation de la struc- ture. Divers écrans radiographiques ayant la structure ci-dessus ont été préparés en dispersant une ou plusieurs des matières de lumino- phores indiquées dans le tableau I ci-après dans un liant approprié constitué par une résine, puis en coulant les écrans sur un élément de support, conformément aux techniques classiques bien connues. On a mesuré la rapidité de ces écrans à 80 kV crête avec filtrage par ,4 mm d'aluminium,tandis que les mesures de résolution ont été accomplies à 50 kV crête, avec filtrage par 3,2 mm d'aluminium. Les mesures indiquées permettent de comparer les mélanges de luminophores de l'invention et un mélange du commerce contenant 40 % en poids de La202S:Th et 60 % en poids de Gd202S:Tb. Le tableau indique également les performances des constituants individuels du mélange du commerce. TABLEAU I Composition de l'écran Epaisseur Rapidité Résolution B r u i t de l'écran relative (Lignes/mm) quantique (mm) % La202S:Tb 0,36 8,0 5,6 fort 60 % Gd202S:Tb LaOBr 0,003 Tm 0,25 8,1 7,0 faible La202S:Tb 0,20 4,3 5,8 faible % La202S:Tb 0,20 6,1 7,0 faible 50 % LaOBr 0,003Tm. % La202S:Tb 0,36 8,0 5,6 fort % Gd202S:Tb % LaOBr 0,003Tm 0,20 7,0 7,0 moyen 50 % Gd202S:Tb % LaOBr 0,003Tm 0,30 8,4 --- moyen % Gd202S:Tb % LaOBr 0,003Tm 0,40 8,9 --- moyen 50 % Gd202S:Tb Gd202S:Tb 0,20 6,8 5,6 fort Gd202S:Tb 0,30 7,8 --- fort Comme le montrent les mesures précédentes, les mélanges de luminophores de l'invention présentent à la fois une plus grande rapi- dité et un plus grand pouvoir de résolution que les écrans du commerce ou que les luminophores individuels qui y sont employés. Les mélanges préférés de l'invention fournissent donc une plus grande rapidité de réponse linéaire sur l'ensemble de la plage de tension de crête utili- sée pour les diagnostics médicaux, en comparaison des systèmes clas- siques de films sensibles au vert. On obtient des mesures comparables de rapidité du film et de bruit quantique avec le même type de structure d'écran radiographique que cidessus et en utilisant quelques-unes des memes matières de luminophores, mais en utilisant cette fois un film photographique particulièrement sensible à la lumière dans la région correspondant à la couleur bleue. Les mesures destinées aux essais ont été accomplies avec le film sensible au bleu Kodak X-Omat avec des expositions cor- respondant à une tension de 80 kV crête et les résultats sont indiqués dans le Tableau II ci-dessous pour une épaisseur d'écran ou de couches de luminophores d'environ 0,15 mm. TABLEAU II Composition de l'écran Rapidité Résolution B r u i t relative (Lignes/mm) quantique ___________________________________________________________ LaOBr: Tm 6,0 7,0 moyen % LaOBr:Tm 5,0 7,0 faible % Gd202S:Tb Gd202S:Tb 2, 5 5,6 fort Les mesures du Tableau II montrent que les mélanges de lumino- phores de l'invention offrent à la fois une plus grande rapidité et une plus grande résolution que le Gd202S et qu'ils sont comparables au LaOBr lorsqu'on emploie un film photographique sensible au bleu.Comme on l'a également fait remarquer précédemment, la diminution du bruit quantique qu'on obtient avec le mélange de luminophores de l'invention, et qui indique une diminution du phénomène de traversée de lumière, attribuable à l'effet favorable de "canalisation" de la lumière, représente une amélioration par rapport aux deux luminophores classi- ques envisages. La figure 2 représente de façon plus détaillée une couche de luminophoresindividuelle 7 produite conformément à 1' invention, ainsi qu'une couche d'émulsion photographique associée lia et une couche transparente 8, tous ces éléments étant conformes à la structure d'écran de la figure 1. Ainsi, les particules de luminophore Gd202S, 12, de forme polyédrique, sont uniformément réparties dans la couche de luminophore 11a, pour empacher un alignement parallèle des parti- cules de luminophore LaOBr:lÈ, 13, en forme de plaquettes, qui sont également dispersées dans le mélange de luminophores. lOn peut noter qu'une partie importante des particules de luminophore LaOBr:Tm sont ainsi orientées de façon que leur axe cristallin principal soit aligné 2489C33 en direction de la couche d'émulsion photographique lia, au lieu d'être aligné parallèlement à cette couche. Il en résulte que le chemin 14 de la lumière à travers cette couche de luminophore est celui qui est représenté et sa longueur est plus courte que dans le cas o il y aurait un alignement parallèle des particules de luminophore LaOBr:Tm. On voit qu'on vient de décrire une structure originale d'écran pour rayons X qui présente des avantages particuliers lorsqu'elle est employée avec un film photographique sensible au bleu comme avec un film sensible au vert. On notera également à la lecture de la descrip- tion qui précède que les matières luminescentes de l'invention peuvent être préparées avec des compositions légèrement modifiées par rapport à celles indiquées de façon spécifique, sans faire perdre les avantages décrits en ce qui concerne les performances. Par exemple, une substitu- tion mineure des ions chlorure ou bromure par un ion fluorure dans le luminophore à l'oxyhalogénure activé par le thulium ne doit pas réduire ces avantages de façon notable. 2489C33 REVENDICATIONS 1. Structure perfectionnée d'écran pour rayons X du type multicouche, caractérisé en ce qu'elle comprend: (a) un film photographique (9) comportant des couches d'émulsion (11allb) disposées sur chaque sur- face principale et séparées par un support (10) optiquement transpa- rent, ce film étant particulièrement sensible à la lumière ayant une longueur d'onde allant jusqu'à environ 570 nm; (b) deux couches de luminophores (7) qui sont placées de chaque côté du film photographi- que pour former une configuration en sandwich; et (c) chacune de ces couches de luminophores comprend un mélange de cristaux de lumino- phores polyédriques d'oxysulfure de gadolinium activé par du terbium ayant une taille de particule moyenne dans la plage d'environ 6 à envi- ron 20 microns, combinés à des cristaux en forme de plaquettes ayant une taille de particule moyenne dans la plage allant d'environ 2 à en- viron 12 microns et ayant la formule générale: nOX:Tm, dans laquelle Ln désigne un ou plusieurs des éléments La et Gd, X désigne un ou plusieurs des éléments Cl et Br, et Tm est présent en tant qu' ion activateur dans une proportion molaire d'environ 0,05% à environ 1 %, ce mélange de luminophores présentant un pouvoir de résolution accru et un effet de traversée réduit. 2. Structure d'écran pour rayons X selon la revendication 1, caracté- risée en ce que le mélange de luminophores contient approximativement à 80 parties en poids du luminophore constitué par de l'oxysulfure de gadolinium activé par du terbium et approximativement-20 à 80 par- ties en poids de l'autre luminophore. 3. Structure d'écran pour rayons X selon la revendication 1, caracté- risé en ce que le film photographique est particulièrement sensible à la lumière dans la région du bleu, et dans le mélange de luminopho- res, la proportion en poids du luminophore constitué par de l'oxy- sulfure de gadolinium activé par le terbium est inférieureà la pro- portion en poids de l'autre luminophore. 4. Structure d'écran pour rayons X selon la revendication 1, caracté- risé en ce que le film photographique est particulièrement sensible à la lumière dans la région du bleu et le mélange, de luminophores con- tient des proportions approximativement égales, en poids, des deux luminophores. 5. Structure d'écran à rayons X selon la revendication 1,caractérisée en ce que le film photographique comprend en outre un colorant absorbant l'ultraviolet destiné à contribuer à la réduction du rayonnement traver- sant le support. 6. Structure d'écran pour rayons X selon la revendication 1, caractérisé en ce qu'elle comprend en outre des couches réfléchissant la lumière (6) qui sont placées contre les surfaces principales les plus extérieures des couches de luminophores. 7. Structure d'écran pour rayons X selon la revendication 1, caractérisée en ce que le film photographique est particulièrement sensible à la lumière correspondant à la région du vert et le niveau d'activateur cons- titué par le terbium dans le luminophore à l'oxysulfure de gadolinium activé par le terbium correspond à une proportion molaire comprise entre environ 0,1 % et environ 15 %. - 8. Structure d'écran pour rayons X selon la revendication 1, caractérisée en ce que le film photographique est particulièrement sensible à la lumière correspondant à la région du bleu et le niveau d'activateur cons- titué par le terbium dans le luminophore à l'oxysulfure de gadolinium correspond à une proportion molaire d'environ 0,1 t à environ 0,5 %.